(57)【要約】      （修正有）【課題】染色によりフィラメントの長さ方向に濃染部分と淡染部分とが発現するだけでなく、布帛とした場合、無染色の状態でもその十分な太さ斑により視覚的特徴を呈することが可能な太さ斑を有するポリエステルモノフィラメントおよびその製造方法、前記ポリエステルモノフィラメントを用いてなる布帛、および該布帛を用いてなる繊維製品を提供すること。【解決手段】フィラメントの長さ方向にＵ％で５〜２０％の太さ斑を有し、かつ平均繊度が５．５〜５０ｄｔｅｘの範囲内であり、かつポリエステルモノフィラメントの引張り強力が７．０ｃＮ以上であることを特徴とする太さ斑を有するポリエステルモノフィラメントであり、該ポリエステルモノフィラメントは、分繊用ポリエステルマルチフィラメントを分繊して製造することが好ましく、布帛として、紳士衣料、婦人衣料、スポーツ衣料、カーテン、椅子張り、パーテーション、カーシートなどに使用される。【選択図】図１
2010070878.tif 000002
【特許請求の範囲】
【請求項１】
ポリエステルモノフィラメントであって、フィラメントの長さ方向にＵ％で５〜２０％の太さ斑を有し、かつ平均繊度が５．５〜５０ｄｔｅｘの範囲内であり、かつポリエステルモノフィラメントの引張り強力が７．０ｃＮ以上であることを特徴とする太さ斑を有するポリエステルモノフィラメント。
【請求項２】
前記ポリエステルモノフィラメントがポリエチレンテレフタレートからなる、請求項１に記載のポリエステルモノフィラメント。
【請求項３】
前記ポリエステルモノフィラメントを、分繊用ポリエステルマルチフィラメントを分繊して製造する、請求項１または請求項２に記載の太さ斑を有するポリエステルモノフィラメントの製造方法。
【請求項４】
請求項１または請求項２に記載のポリエステルモノフィラメントを含む布帛。
【請求項５】
布帛に染色加工が施されている、請求項４に記載の布帛。
【請求項６】
請求項４または請求項５に記載の布帛を用いてなる、紳士衣料、婦人衣料、スポーツ衣料、カーテン、椅子張り、パーテーションおよびカーシートからなる群より選択されるいずれかの繊維製品。
【発明の詳細な説明】
【技術分野】
【０００１】
本発明は、染色によりフィラメントの長さ方向に濃染部分と淡染部分とが発現するだけでなく、布帛とした場合、無染色の状態でもその十分な太さ斑により視覚的特徴を呈することが可能な太さ斑を有し、しかも分繊用ポリエステルマルチフィラメントから容易に分繊可能なポリエステルモノフィラメントおよびその製造方法、前記ポリエステルモノフィラメントを用いてなる布帛、および該布帛を用いてなる繊維製品に関する。
【背景技術】
【０００２】
ポリエチレンテレフタレート（ＰＥＴ）に代表されるポリエステル長繊維は、衣料用、産業資材用等に巾広く用いられている。しかし、その製造方法の特性により、天然繊維や紡績糸に見られるような大きな太さ斑がなく、風合いや外観変化に乏しいという問題があった。
【０００３】
かかる問題を解消するため、例えば特許文献１では、フィラメントの長さ方向に太さ斑を有するポリエステルマルチフィラメントを用いて独特の視覚的特徴を有する布帛を得ることが提案されている。
【０００４】
しかしながら、かかる太さ斑を有するシックアンドシンポリエステルマルチフィラメントを用いて得られた布帛では、十分な視覚的特徴を呈するものではなかった。
なお、分繊用ポリエステルマルチフィラメントからポリエステルモノフィラメントを分繊することは、例えば特許文献２などにより知られている。
【０００５】
【特許文献１】特開２０００−２３４２３２号公報
【特許文献２】特開２００７−３１８４８号公報
【発明の開示】
【発明が解決しようとする課題】
【０００６】
本発明は上記の背景に鑑みなされたものであり、その目的は、染色によりフィラメントの長さ方向に濃染部分と淡染部分とが発現するだけでなく、布帛とした場合、無染色の状態でもその十分な太さ斑（シックアンドシン効果）により視覚的特徴を呈することが可能な太さ斑を有し、しかも分繊用ポリエステルマルチフィラメントから容易に分繊可能なポリエステルモノフィラメントおよびその製造方法、前記ポリエステルモノフィラメントを用いてなる布帛、および該布帛を用いてなる繊維製品を提供することにある。
【課題を解決するための手段】
【０００７】
本発明者らは上記の課題を達成するため鋭意検討した結果、特定の太さ斑を有し、かつ平均繊度が特定の範囲内であり、かつ引張り強力が大きいポリエステルモノフィラメントで布帛を構成すると、該布帛はポリエステルモノフィラメントの十分な太さ斑により無染色の状態でも視覚的特徴を呈すること、また、前記ポリエステルモノフィラメントは分繊用ポリエステルマルチフィラメントから容易に製造可能であることを見出し、さらに鋭意検討を重ねることにより本発明を完成するに至った。
【０００８】
かくして、本発明によれば「ポリエステルモノフィラメントであって、フィラメントの長さ方向にＵ％で５〜２０％の太さ斑を有し、かつ平均繊度が５．５〜５０ｄｔｅｘの範囲内であり、かつポリエステルモノフィラメントの引張り強力が７．０ｃＮ以上であることを特徴とする太さ斑を有するポリエステルモノフィラメント。」が提供される。
その際、前記ポリエステルモノフィラメントがポリエチレンテレフタレートからなることが好ましい。
【０００９】
また、本発明によれば、前記ポリエステルモノフィラメントを、分繊用ポリエステルマルチフィラメントを分繊して製造する、前記の太さ斑を有するポリエステルモノフィラメントの製造方法が提供される。
また、本発明によれば、前記のポリエステルモノフィラメントを含む布帛が提供される。その際、布帛に染色加工が施されていることが好ましい。
【００１０】
また、本発明によれば、前記の布帛を用いてなる紳士衣料、婦人衣料、スポーツ衣料、カーテン、椅子張り、パーテーションおよびカーシートからなる群より選択されるいずれかの繊維製品が提供される。
【発明の効果】
【００１１】
本発明によれば、染色によりフィラメントの長さ方向に濃染部分と淡染部分とが発現するだけでなく、布帛とした場合、無染色の状態でもその十分な太さ斑により視覚的特徴を呈することが可能な太さ斑を有し、しかも分繊用ポリエステルマルチフィラメントから容易に分繊可能なポリエステルモノフィラメントおよびその製造方法、前記ポリエステルモノフィラメントを用いてなる布帛、および該布帛を用いてなる繊維製品が得られる。
【発明を実施するための最良の形態】
【００１２】
以下、本発明を詳細に説明する。まず、本発明のポリエステルモノフィラメント（「シックアンドシンモノフィラメント」と称することもある。）を形成するポリエステルはジカルボン酸成分とジグリコール成分とから製造される。ジカルボン酸成分としては、主としてテレフタル酸が用いられることが好ましく、ジグリコール成分としては主としてエチレングリコール、トリメチレングリコール及びテトラメチレングリコールから選ばれた１種以上のアルキレングリコールを用いることが好ましい。また、ポリエステルには、前記ジカルボン酸成分及びグリコール成分の他に第３成分を含んでいてもよい。該第３成分としては、カチオン染料可染性アニオン成分、例えば、ナトリウムスルホイソフタル酸；テレフタル酸以外のジカルボン酸、例えばイソフタル酸、ナフタレンジカルボン酸、アジピン酸、セバシン酸；及びアルキレングリコール以外のグリコール化合物、例えばジエチレングリコール、ポリエチレングリコール、ビスフェノールＡ、ビスフェノールスルフォンの１種以上を用いることができる。かかるポリエステルとしては、ポリ乳酸などの生分解性を有するポリエステル、マテリアルリサイクルまたはケミカルリサイクルされたポリエステルであってもよい。また、特開２００４−２７００９７号公報や特開２００４−２１１２６８号公報に記載されているような、特定のリン化合物およびチタン化合物を含む触媒を用いて得られたポリエステルでもよい。さらには、ポリ乳酸やステレオコンプレックスポリ乳酸などの脂肪族ポリエステルであってもよい。なかでも、後記のような引張り強力を得る上でポリエチレンテレフタレートが特に好ましい。なお、前記ポリエステルポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００１３】
本発明のポリエステルモノフィラメントにおいて、フィラメントの長さ方向にＵ％で５〜２０％の太さ斑（「シックアンドシン」と称することもある。）を有することが肝要である。該太さ斑がＵ％で５％より小さい場合は、ポリエステルモノフィラメントを用いて布帛を得た際、該布帛が、ポリエステルモノフィラメントの太さ斑による視覚的特徴を十分に呈さないおそれがあり好ましくない。逆に、ポリエステルモノフィラメントにおいて、太さ斑が２０％よりも大きい場合は、シックアンドシン加工（太細加工）の加工性が困難となるおそれがあり好ましくない。なお、Ｕ％はＺｅｌｌｗｅｇｅｒ  Ｕｓｔｅｒ社製のＵＳＴＥＲ−ＴＥＳＴＥＲ３を用い、測定速度１００ｍ／分、測定時間１分で測定することができる。
【００１４】
また、本発明のポリエステルモノフィラメントにおいて、ポリエステルモノフィラメントの引張り強力が７．０ｃＮ以上（好ましくは８．０〜１００．０ｃＮ）であることが肝要である。該引張り強力が７．０ｃＮより小さいと、分繊工程で断糸等のトラブル発生しやすくなり工程性が低下するため好ましくない。
【００１５】
また、本発明のポリエステルモノフィラメントにおいて、平均繊度（すなわち平均単繊維繊度）が５．５〜５０ｄｔｅｘの範囲内であることが肝要である。該平均繊度が５．５ｄｔｅｘよりも小さいと、引張り強力が７．０ｃＮ未満となり強力不足で分繊できないおそれがある。逆に、該平均繊度が５０ｄｔｅｘよりも大きいと、分繊は可能ではあるが、ポリエステルモノフィラメントを用いて得られた布帛の風合いが硬くなり商品価値が低下するおそれがあるので好ましくない。なお、前記の平均繊度は長さ９０ｍあたりの平均繊度を求めるものとする。
【００１６】
本発明のポリエステルモノフィラメントは、例えば、固有粘度０．４０〜０．８０のポリエステルを常法により紡糸して得られたポリエステル未延伸糸（マルチフィラメント）を用いて、特開２０００−２３４２３２号公報に記載された方法（シックアンドシン加工）で、フィラメントの長さ方向に太さ斑を有するポリエステルマルチフィラメントを得た後、分繊することにより製造することができる。
【００１７】
すなわち、図１に模式的に示すように、供給ローラーＲ１と中間ローラーＲ２との間に熱処理装置を配置し、中間ローラーＲ２と引き取りローラーＲ３との間にヤーンガイドなどの抵抗体を設け延伸点を固定する方法である。
【００１８】
ここで、Ｒ２がニップした場合、Ｒ１〜Ｒ２において糸は過剰供給のまま加熱収縮させられて供給原糸より太いシック部を形成すると同時に、Ｒ２〜Ｒ３間においては延伸されとりわけ延伸ガイド部においてシン部を形成する。つづいてＲ２が非ニップの状態の場合、Ｒ１〜Ｒ３間においては低倍率の延伸が行われ、やはり延伸ガイド点において軽度のシン部を形成する。これらの現象がランダムに発生することで糸条中に様々な太細さを散在させることができる。
【００１９】
前記の熱処理装置は、Ｒ１〜Ｒ２間において過剰供給された糸条を収縮せしめるだけの熱量が与えられるものであれば、その種類や形式を問わないが、本工程における糸条の張力変動と加工速度から、非接触形式の高温型ヒーター（６００℃以下）であることが望ましい。
【００２０】
このようにして得られた、太さ斑のあるポリエステルマルチフィラメントを分繊することにより、本発明のポリエステルモノフィラメントを製造することができる。なお、分繊は市販の分繊機（例えば、アイキリオテック社製ＫＡ−５２４ＳＴ型分繊機）により分繊することができる。
【００２１】
本発明の布帛は前記のポリエステルモノフィラメントを用いてなる布帛である。かかる布帛は前記ポリエステルモノフィラメントのみで構成されることが好ましいが、布帛重量に対して７０重量％以下であれば、他の繊維が含まれていてもよい。
【００２２】
前記の布帛において、布帛の織編組織は特に限定されず、織物の織組織は、平織、斜文織、朱子織等の三原組織、変化組織、変化斜文織等の変化組織、たて二重織、よこ二重織等の片二重組織、たてビロード、タオル、ベロア等のたてパイル織、別珍、よこビロード、ベルベット、コール天等のよこパイル織などが例示される。なお、これらの織組織を有する織物は、レピア織機やエアージェット織機など通常の織機を用いて通常の方法により製織することができる。層数も特に限定されず単層でもよいし２層以上の多層構造を有する織物でもよい。
【００２３】
編物の種類は、よこ編物であってもよいしたて編物であってもよい。よこ編組織としては、平編、ゴム編、両面編、パール編、タック編、浮き編、片畔編、レース編、添え毛編等が好ましく例示され、たて編組織としては、シングルデンビー編、シングルアトラス編、ダブルコード編、ハーフトリコット編、裏毛編、ジャガード編等が好ましく例示される。なお、製編は、丸編機、横編機、トリコット編機、ラッシェル編機等など通常の編機を用いて通常の方法により製編することができる。層数も特に限定されず単層でもよいし２層以上の多層構造を有する編物でもよい。
【００２４】
前記の布帛は、無染色の状態でもポリエステルモノフィラメントの十分な太さ斑により視覚的特徴を呈するが、染色加工を施すことは好ましいことである。さらには、常法の精練、リラックス、プレセット、ファイナルセット、起毛加工、撥水加工、カレンダー加工、紫外線遮蔽あるいは制電剤、抗菌剤、消臭剤、防虫剤、蓄光剤、再帰反射剤、マイナスイオン発生剤等の機能を付与する各種加工を付加適用してもよい。
【００２５】
次に、本発明の繊維製品は、前記の布帛を用いてなる、紳士衣料、婦人衣料、スポーツ衣料、カーテン、椅子張り、パーテーションおよびカーシートからなる群より選択されるいずれかの繊維製品である。かかる繊維製品は、前記の布帛を用いているので、無染色の状態でもポリエステルモノフィラメントの十分な太さ斑により視覚的特徴を呈する。
【実施例】
【００２６】
以下、本発明を、実施例を用いて説明するが、本発明はこの実施例に限定されるものではない。なお、実施例中の物性は下記の方法により測定した。
【００２７】
＜太さ斑Ｕ％＞
Ｚｅｌｌｗｅｇｅｒ  Ｕｓｔｅｒ社製のＵＳＴＥＲ−ＴＥＳＴＥＲ３を用い、測定速度１００ｍ／分、測定時間１分で測定した。
【００２８】
＜平均繊度＞
糸長９０ｍの質量を測定し、平均繊度（ｄｔｅｘ）を求めた。
【００２９】
＜引張り強力＞
オリエンテック社製のＴＥＮＳＩＬＯＮ  ＲＴＡ−１００（引っ張り試験機）を用い、試料糸長：２００ｍｍ、引っ張り速度：１００ｍｍ／分、初荷重：１．１／３０ｃＮ／ｄｔｅｘ（１／３０ｇｆ／ｄｅ）として伸張破断した引張り強力を求めた。
【００３０】
＜シックアンドシン加工性＞
ポリエステルマルチフィラメントの未延伸糸を特開２０００−２３４２３２号公報の実施例1に記載の方法でシックアンドシン加工（太細加工）することにより、シックアンドシンマルチフィラメントとした。すなわち、図１において、用いたヒーターには、糸条を加熱する部分が内径９ｍｍ、長さ３５０ｍｍのパイプであり、これを高温に加熱することのできるパイプ型ヒーターを用いた。また、ローラーＲ２にはローラー表面に直径１０ｍｍの穴を１０個ランダムに配置したものと、穴を有しないローラーとからなる一対のニップローラーを用い、ローラーＲ２とＲ３との間にはセラミック製ヤーンガイドの抵抗体を設けた。また、Ｒ１〜Ｒ３間の延伸倍率は１．１倍、またＲ２〜Ｒ３間の延伸倍率を２．５倍とした。このときパイプ型ヒーターの温度は４２０℃とした。そして、巻き取り速度３００ｍ／分にて連続２時間以上巻き取れないものをＮＧ、それ以外のものをＯＫとした。
【００３１】
＜分繊性＞
アイキリオテック社製のＫＡ−５２４ＳＴ型分繊機を用い、シックアンドシンマルチフィラメント１チーズ（５ｋｇ）を１２フィラメントに分繊する際に、単糸切れがなかったものを○、１回単糸切れしたものを△、２回以上単糸切れしたものを×と３段階に評価した。
【００３２】
＜固有粘度＞
オルソクロロフェノールを溶媒として使用し３５℃で測定した。単位はｄＬ／ｇである。
【００３３】
＜シックアンドシン効果＞
５人のパネラーが、モノフィラメントでつくった経糸密度：９６本／２．５４ｃｍ、緯糸密：８０本／２．５４ｃｍの無染色の織物（平組織織物）表面を観察し、糸の太さ斑の視覚効果が極めて強いものを◎、強いものを○、少ないものを△、全くないものを×、と４段階に評価した。
【００３４】
＜風合い＞
５人のパネラーが、モノフィラメントでつくった経糸密度：経糸密度：９６本／２．５４ｃｍ、緯糸密：８０本／２．５４ｃｍの無染色の織物（平組織織物）の風合いを、衣料用途やカーテン用途に適した織物という観点から、柔軟性に富み極めて良好なものを◎、良好なものを○、若干硬いものを△、硬くて不適切なものを×と４段階に評価した。
【００３５】
＜総合評価＞
該評価項目を総合して、シックアンドシンモノフィラメントとして極めて良好なものを◎、良好なものを○、工程性悪く加工できないものや布帛評価で不適切なものを×と評価した。
【００３６】
［実施例１〜３］
繊度４４０ｄｔｅｘ／１２ｆｉｌのポリエステル（ポリエチレンテレフタレート）マルチフィラメントの未延伸糸（ＰＯＹ）を特開２０００−２３４２３２号公報の実施例１に記載の方法でシックアンドシン加工することにより、シックアンドシンマルチフィラメントとした。すなわち、固有粘度が０．６４のポリエチレンテレフタレートペレットを紡糸速度３３００ｍ／分で紡糸した未延伸糸（ＰＯＹ）を用いて、図１に示す装置でシックアンドシン加工を行った。図１において、用いたヒーターには、糸条を加熱する部分が内径９ｍｍ、長さ３５０ｍｍのパイプであり、これを高温に加熱することのできるパイプ型ヒーターを用いた。また、ローラーＲ２にはローラー表面に直径１０ｍｍの穴を１０個ランダムに配置したものと、穴を有しないローラーとからなる一対のニップローラーを用い、ローラーＲ２とＲ３との間にはセラミック製ヤーンガイドの抵抗体を設けた。また、Ｒ１〜Ｒ３間の延伸倍率は１．１倍、またＲ２〜Ｒ３間の延伸倍率を２．５倍とした。このときパイプ型ヒーターの温度は４２０℃とした。そして、巻き取り速度３００ｍ／分で巻き取った。次いで、該シックアンドシンマルチフィラメントをアイキリオテック社製のＫＡ−５２４ＳＴ型分繊機を用いて分繊し、単糸繊度３０ｄｔｅｘ、太さ斑Ｕ％が７％、１２％、１８％となるようなシックアンドシンモノフィラメント（ポリエステルモノフィラメント）を得た。
得られたシックアンドシンモノフィラメントは、表１に示すとおり、シックアンドシン加工性、分繊性が良好で、布帛でのシックアンドシン効果、風合いも良好であった。
【００３７】
［実施例４］
繊度１２０ｄｔｅｘ／１２ｆｉｌのポリエステル（ポリエチレンテレフタレート）マルチフィラメントの未延伸糸を実施例１と同様の方法でシックアンドシン加工した後分繊して、単糸繊度８ｄｔｅｘ、単糸強力９ｃＮ、太さ斑Ｕ％が１０％となるようなシックアンドシンモノフィラメント（ポリエステルモノフィラメント）を得た。
得られたシックアンドシンモノフィラメントは、表１に示すとおり、シックアンドシン加工性が良好で、分繊性も１回単糸切れがあったものの比較的良好であった。更に、布帛でのシックアンドシン効果、風合いも良好であった。
【００３８】
［実施例５］
繊度６６０ｄｔｅｘ／１２ｆｉｌのポリエステル（ポリエチレンテレフタレート）マルチフィラメントの未延伸糸を実施例１と同様の方法でシックアンドシン加工した後分繊して、単糸繊度４５ｄｔｅｘ、太さ斑Ｕ％が１５％となるようなシックアンドシンモノフィラメント（ポリエステルモノフィラメント）を得た。
得られたシックアンドシンモノフィラメントは、表１に示すとおり、シックアンドシン加工性、分繊性が良好で、布帛でのシックアンドシン効果も良好であった。また、風合いは、若干硬いが、許容範囲であり良好であった。
【００３９】
［比較例１］
繊度４４０ｄｔｅｘ／１２ｆｉｌのポリエステル（ポリエチレンテレフタレート）マルチフィラメントの未延伸糸を実施例１と同様の方法でシックアンドシン加工した後分繊して、単糸繊度３０ｄｔｅｘ、太さ斑Ｕ％が３％となるようなシックアンドシンモノフィラメントを得た。
得られたシックアンドシンモノフィラメントは、表１に示すとおり、シックアンドシン加工性、分繊性が良好であったが、布帛でのシックアンドシン効果がなく、商品価値の低いものであった。
【００４０】
［比較例２］
繊度４４０ｄｔｅｘ／１２ｆｉｌのポリエステル（ポリエチレンテレフタレート）マルチフィラメントの未延伸糸を実施例１と同様の方法で単糸繊度３０ｄｔｅｘ、太さ斑Ｕ％が２５％となるようなシックアンドシンモノフィラメントを得ようとしたが、表１に示すとおり、シックアンドシン加工性が悪く断糸が多発し加工困難であった。
【００４１】
［比較例３］
繊度４４０ｄｔｅｘ／１２ｆｉｌのポリエステル（ポリエチレンテレフタレート）マルチフィラメントの未延伸糸を実施例１と同様の方法でシックアンドシン加工した後分繊して、単糸繊度４ｄｔｅｘ、太さ斑Ｕ％が９％となるようなシックアンドシンモノフィラメントを得ようとしたが、表１に示すとおり、分繊工程において単糸強力が弱く単糸切れが多発し、加工困難であった。分繊工程で断糸しなかったシックアンドシンモノフィラメントの単糸強力を測定すると６ｃＮであった。
【００４２】
［比較例４］
繊度８００ｄｔｅｘ／１２ｆｉｌのポリエステル（ポリエチレンテレフタレート）マルチフィラメントの未延伸糸を実施例１と同様の方法でシックアンドシン加工した後分繊して、単糸繊度５５ｄｔｅｘ、太さ斑Ｕ％が１４％％となるようなシックアンドシンモノフィラメントを得た。
得られたシックアンドシンモノフィラメントは、表１に示すとおり、シックアンドシン加工性、分繊性が良好であったが、布帛での風合いが極めて硬く、商品価値の低いものであった。
【００４３】
【表１】
2010070878.tif 000003
【産業上の利用可能性】
【００４４】
本発明によれば、染色によりフィラメントの長さ方向に濃染部分と淡染部分とが発現するだけでなく、布帛とした場合、無染色の状態でもその十分な太さ斑により視覚的特徴を呈することが可能な太さ斑を有し、しかも分繊用ポリエステルマルチフィラメントから容易に分繊可能なポリエステルモノフィラメントおよびその製造方法、前記ポリエステルモノフィラメントを用いてなる布帛、および該布帛を用いてなる繊維製品が提供され、その工業的価値は極めて大である。
【図面の簡単な説明】
【００４５】
【図１】本発明において用いることができるシックアンドシン加工装置の一例である。
【図１】
2010070878.tif 000004